(57)【要約】      （修正有）【課題】絶縁耐力が高く、回路部材との接合強度の高い窒化珪素質基板およびこれを備える回路基板ならびにこの回路基板を搭載してなる電子装置を提供する。【解決手段】主面に回路部材２が設けられる窒化珪素質基板１であって、円相当径が２μｍ以上30μｍ以下の大きさの白点が主面の１ｍｍ２当たりに50個以上200個以下存在する。このような構成を満たしていることにより、高い絶縁耐力を有し、回路部材２との接合強度の高い優れた特性を有する窒化珪素質基板１とすることができる。【選択図】図１
2015164184.tif 000002
【特許請求の範囲】
【請求項１】
主面に回路部材が設けられる窒化珪素質基板であって、円相当径が２μｍ以上３０μｍ以下の大きさの白点が前記主面の１ｍｍ２当たりに５０個以上２００個以下存在することを特徴とする窒化珪素質基板。
【請求項２】
隣り合う前記白点間の距離の平均値が４μｍ以上であることを特徴とする請求項１に記載の窒化珪素質基板。
【請求項３】
前記白点は、凹凸度が１．１以上２．９以下であることを特徴とする請求項１または請求項２に記載の窒化珪素質基板。
【請求項４】
前記白点は、円形度が０．７以上０．９以下であることを特徴とする請求項１乃至請求項３のいずれかに記載の窒化珪素質基板。
【請求項５】
前記主面に菱面体晶の窒化硼素が存在し、前記主面を構成する全成分の合計１００質量％のうち、前記菱面体晶の窒化硼素の含有量が５質量％以上２０質量％以下であることを特徴とする請求項１乃至請求項４のいずれかに記載の窒化珪素質基板。
【請求項６】
請求項１乃至請求項５のいずれかに記載の窒化珪素質基板の前記主面に前記回路部材を備えていることを特徴とする回路基板。
【請求項７】
請求項６に記載の回路基板における前記回路部材上に電子部品を搭載してなることを特徴とする電子装置。
【発明の詳細な説明】
【技術分野】
【０００１】
本発明は、窒化珪素質基板およびこれを備える回路基板ならびに電子装置に関するものである。
【背景技術】
【０００２】
近年、絶縁ゲート・バイポーラ・トランジスタ（ＩＧＢＴ）素子、金属酸化膜型電界効果トランジスタ（ＭＯＳＦＥＴ）素子、発光ダイオード（ＬＥＤ）素子、フリーホイーリングダイオード（ＦＷＤ）素子、ジャイアント・トランジスタ（ＧＴＲ）素子等の半導体素子、昇華型サーマルプリンタヘッド素子、サーマルインクジェットプリンタヘッド素子およびペルチェ素子等の各種電子部品を回路基板の回路部材上に搭載した電子装置が用いられている。
【０００３】
電子部品を搭載する回路部材を備える回路基板としては、絶縁性の窒化珪素質基板の主面に、例えば、銅を主成分とする回路部材が接合されているものが用いられている。
【０００４】
このような窒化珪素質基板として、例えば、特許文献１では、希土類金属を酸化物に換算して2.0〜17.5重量％、Ｍｇを酸化物に換算して0.3〜3.0重量％、不純物陽イオン元素
としてのＡｌ、Ｌｉ、Ｎａ、Ｋ、Ｆｅ、Ｂａ、Ｍｎ、Ｂを合計で0.3重量％以下含有し、
窒化珪素結晶および粒界相から成るとともに粒界相中における結晶化合物相の粒界相全体に対する割合が20％以上である窒化珪素質基板（高熱伝導性窒化珪素焼結体）が提案されている。
【先行技術文献】
【特許文献】
【０００５】
【特許文献１】特開2000−34172号公報
【発明の概要】
【発明が解決しようとする課題】
【０００６】
しかしながら、特許文献１で提案された窒化珪素質基板のように、粒界相中における結晶化合物相の粒界相全体に対する割合が20％以上と高いときには、焼結工程における結晶化合物相が生成する過程での体積収縮によって、粒界に空隙が多く発生しやすくなる。この粒界に発生する空隙は、窒化珪素質基板の主面を100倍に拡大すると白点として見える
ことから、以下において、空隙を白点と記載する場合がある。
【０００７】
そして、白点が多く確認される窒化珪素質基板を用いて、例えば、回路部材を接合したときには、回路部材を構成する金属成分が白点に浸入する量が多くなり、窒化珪素質基板の絶縁耐力が低下するという問題があった。また、逆に白点が小さい、または、数が少ないときには、白点に浸入する金属成分の量が少なく、得られるアンカー効果が小さいため、接合強度が低下するという問題があった。
【０００８】
本発明は、上記問題点に鑑みて案出されたものであり、回路部材との接合強度を高くすることができるとともに、絶縁耐力の高い窒化珪素質基板およびこれを備える回路基板ならびに電子装置を提供することを目的とするものである。
【課題を解決するための手段】
【０００９】
本発明の窒化珪素質基板は、主面に回路部材が設けられる窒化珪素質基板であって、円相当径が２μｍ以上30μｍ以下の大きさの白点が前記主面の１ｍｍ２当たりに50個以上20
0個以下存在することを特徴とするものである。
【００１０】
また、本発明の回路基板は、上記構成の窒化珪素質基板の主面に回路部材を備えていることを特徴とするものである。
【００１１】
また、本発明の電子装置は、上記構成の回路基板における回路部材上に電子部品を搭載してなることを特徴とするものである。
【発明の効果】
【００１２】
本発明の窒化珪素質基板によれば、回路部材との接合強度を高くすることができるとともに、絶縁耐力が高い窒化珪素質基板とすることができる。
【００１３】
また、本発明の回路基板によれば、高い接合強度と高い絶縁耐力とにより、長期間にわたって使用可能な信頼性の高い回路基板とすることができる。
【００１４】
また、本発明の電子装置によれば、長期間にわたって使用可能な信頼性の高い電子装置とすることができる。
【図面の簡単な説明】
【００１５】
【図１】本実施形態の回路基板の一例を示す、（ａ）は平面図であり、（ｂ）は（ａ）におけるＡ−Ａ’線での断面図である。
【図２】本実施形態の回路基板の他の例を示す、（ａ）は平面図であり、（ｂ）は（ａ）におけるＢ−Ｂ’線での断面図である。
【図３】本実施形態の回路基板のさらに他の例を示す、（ａ）は平面図であり、（ｂ）は（ａ）におけるＣ−Ｃ’線での断面図である。
【図４】本実施形態の電子装置の一例を示す、（ａ）は平面図であり、（ｂ）は（ａ）におけるＤ−Ｄ’線での断面図である。
【発明を実施するための形態】
【００１６】
まず、本実施形態の窒化珪素質基板およびこれを備える回路基板ならびに電子装置について図面を用いて説明する。なお、断面図における各構成の厚みについては、一部誇張して示している。
【００１７】
図１は、本実施形態の回路基板の一例を示す、（ａ）は平面図であり、（ｂ）は（ａ）におけるＡ−Ａ’線での断面図である。
【００１８】
図１に示す本実施形態の回路基板10は、本実施形態の窒化珪素質基板１の主面側に回路部材２を設けてなる。なお、図１に示す回路基板10においては、窒化珪素質基板１と回路部材２とが、直接接合されている例を示している。以下の説明では、まず回路部材２を説明したのち、窒化珪素質基板１について説明する。
【００１９】
本実施形態の回路基板10において、回路部材２は、金属成分を主成分とする。なお、回路部材２における主成分とは、回路部材２を構成する全成分100質量％のうち、50質量％
以上占める成分をいう。
【００２０】
より具体的には、金属成分が銅であることが好ましく、銅の含有量が90質量％以上と多い、無酸素銅、タフピッチ銅およびりん脱酸銅のいずれかからなることが好適であり、特に、無酸素銅のうち、銅の含有量が99.995質量％以上の線形結晶無酸素銅、単結晶状高純度無酸素銅および真空溶解銅のいずれかからなることが好適である。このように、回路部材２における銅の含有量が多いときには、高い熱伝導率により放熱特性が向上し、電気抵
抗が低いことにより回路特性（電子部品の発熱を抑制し電力損失を少なくする特性）が向上する。また、銅の含有量が多いときには、降伏応力が低くなり、加熱すると塑性変形しやすくなるため、窒化珪素質基板１と回路部材２との接合強度が上がり、より信頼性が高くなる。なお、回路部材２の厚みは0.5ｍｍ以上５ｍｍ以下がよい。
【００２１】
次に、本実施形態の窒化珪素質基板１について説明する。本実施形態の窒化珪素質基板１は、円相当径が２μｍ以上30μｍ以下の大きさの白点が主面の１ｍｍ２当たりに50個以上200個以下存在しているものである。
【００２２】
このような構成を満たしていることにより、回路部材２を窒化珪素質基板１の主面に接合した場合、回路部材２を構成する金属成分が白点に浸入して、強いアンカー効果が得られるため、接合強度を高くすることができるとともに、白点に浸入する金属成分の量が多すぎないため、高い絶縁耐力を有する。
【００２３】
これに対し、白点の円相当径が２μｍ未満であったり、主面の１ｍｍ２当たりにおける白点の個数が50個未満では、回路部材２を構成する金属成分が白点に浸入する量が少なく、得られるアンカー効果が小さいため、接合強度が低下する。また、窒化珪素の結晶粒子は、その形状が柱状および針状であり、結晶粒子が３次元的に絡み合って存在するものであることから、白点の円相当径が30μｍを超えるときには、白点として見える空隙の深さが深いものとなりやすく、金属成分が多く浸入しやすくなるため絶縁耐力が低下することとなる。また、主面の１ｍｍ２当たりにおける白点の個数が200個を超えるときにも、金
属成分が多く浸入しやすくなるため、絶縁耐力が低下して絶縁破壊を起こしやすくなる。
【００２４】
また、本実施形態の窒化珪素質基板１によれば、隣り合う白点間の距離の平均値が４μｍ以上であることが好適である。
【００２５】
このように、隣り合う白点間の距離の平均値が４μｍ以上であるときには、それぞれの白点に侵入した金属成分による放電が抑制されるため、絶縁耐力の低下を抑制することができる。なお、隣り合う白点間の距離の平均値とは、それぞれの白点の重心間距離の平均値と、測定する範囲内の白点の円相当径の平均値とを求め、重心間距離の平均値から円相当径の平均値を差し引いた値のことである。
【００２６】
また、本実施形態の窒化珪素質基板１によれば、白点における凹凸度が1.1以上2.9以下であることが好適である。
【００２７】
ここで、凹凸度とは、白点の輪郭の凹凸の度合いを示すものであり、数値が大きいほど、輪郭に凹凸が多く存在するということである。そして、白点の凹凸度が1.1以上2.9以下であるときには、回路部材２を接合するろう材の塗布等において、白点の輪郭の凹凸から欠けが生じることによって、塗布する部材を損傷させたり、回路部材２中に残ったりすることなく、回路部材２との接合強度を向上させることができる。
【００２８】
また、本実施形態の窒化珪素質基板１によれば、白点における円形度が0.7以上0.9以下であることが好適である。
【００２９】
ここで、円形度とは、数値が大きいほど、白点の輪郭が真円に近づき、真円の円形度は１である。そして、白点における円形度が0.7以上0.9以下であるときには、回路部材２を接合するろう材の塗布等において、白点の輪郭の凹凸から欠けが生じることによって、塗布する部材を損傷させたり、回路部材２中に残ったりすることなく、回路部材２との接合強度を向上させることができる。
【００３０】
次に、円相当径が２μｍ以上30μｍ以下の白点の１ｍｍ２当たりの個数、白点の凹凸度および円形度の求め方について説明する。まず、窒化珪素質基板１の主面を研磨して鏡面に加工する。そして、鏡面に研磨加工した面を測定面とし、光学顕微鏡を用いて100倍の
倍率で観察し、例えば、面積が1.2ｍｍ２（横方向の長さが1.2ｍｍ、縦方向の長さが１ｍｍ）となる範囲をＣＣＤカメラで撮影する。次に、撮影した画像を用いて、画像解析ソフト「Ａ像くん」（登録商標、旭化成エンジニアリング（株）製であり、以降に画像解析ソフト「Ａ像くん」と記した場合、旭化成エンジニアリング（株）製の画像解析ソフトを示すものとする。）による粒子解析という手法で解析することにより、円相当径が２μｍ以上30μｍ以下の白点の１ｍｍ２当たりの個数、白点の凹凸度および円形度を求めることができる。なお、円相当径が２μｍ以上30μｍ以下の白点の１ｍｍ２当たりの個数の算出にあたっては、１ｍｍ２当たりの個数に換算する必要がある。
【００３１】
また、隣り合う白点間の距離の平均値については、上述したものと同じ画像を用いて、まず、画像解析ソフト「Ａ像くん」による粒子解析という手法で解析することにより、白点の円相当径の平均値を求め、次に、分散度計測の重心間距離法という手法で解析することによって白点の重心間距離の平均値を求める。そして、白点の重心間距離の平均値から白点の円相当径の平均値を差し引くことにより、隣り合う白点間の距離の平均値を求めることができる。
【００３２】
そして、粒子解析および分散度計測の重心間距離法というこれらの手法における設定条件としては、ともに、例えば、明度を明、２値化の方法を手動、小図形除去面積を０μｍ２、画像の明暗を示す指標であるしきい値を、画像内の各点（各ピクセル）が有する明るさを示すヒストグラムのピーク値の0.8倍以上２倍以下とすればよい。
【００３３】
また、本実施形態の窒化珪素質基板１によれば、主面に菱面体晶の窒化硼素が存在し、主面を構成する全成分の合計100質量％のうち、菱面体晶の窒化硼素の含有量が５質量％
以上20質量％以下であることが好適である。
【００３４】
このような構成を満たしていることにより、本実施形態の窒化珪素質基板１は、優れた機械的強度を有しつつ、回路部材２を構成する金属成分との接合強度を向上できる。
【００３５】
ここで、窒化硼素は、常圧における結晶構造として、六方晶と菱面体晶とがあり、菱面体晶の窒化硼素は、単位格子におけるｃ軸の格子定数（1.0000ｎｍ）が六方晶の窒化硼素の単位格子のｃ軸における格子定数（0.66813ｎｍ）よりも大きいものである。
【００３６】
そして、このような菱面体晶の窒化硼素が存在していることにより、焼結時に、窒化珪素の柱状結晶粒子を構成する単位格子の一部が菱面体晶の窒化硼素の単位格子内に侵入して、菱面体晶の窒化硼素と窒化珪素とが強固に結合されるとともに、結合された結晶の形状が複雑な形状となっているため接合強度が向上できる。
【００３７】
また、窒化硼素において、六方晶の結晶構造の窒化硼素は少ないことが好適であり、六方晶の窒化硼素の含有量は、菱面体晶の窒化硼素の含有量の10％以下であることが好適である。
【００３８】
次に、上述した窒化珪素質基板１の主面を構成する全成分の合計100質量％のうちの菱
面体晶の窒化硼素の含有量を求め方について説明する。なお、菱面体晶の窒化硼素の含有量を求めるにあたっての試料採取は、主面から30μｍの深さまで削った粉末を対象とする。そして、得られた粉末を試料とし、Ｘ線回折装置（ＸＲＤ）を用いたリートベルト法によって得られた定量値を、窒化珪素質基板１の主面を構成する全成分の合計100質量％の
うちの菱面体晶の窒化硼素の含有量とする。
【００３９】
そして、本実施形態の窒化珪素質基板１は、窒化珪素を主成分とするものであり、ここで、主成分とは焼結体を構成する全成分100質量％のうち、窒化珪素を63質量％以上含有
するものである。特に、窒化珪素を70質量％以上含有すると機械的強度がより高くなる傾向があるため好適である。
【００４０】
なお、本実施形態の窒化珪素質基板１における機械的強度は、ＪＩＳ  Ｒ  1601−2008（ＩＳＯ  14704：2000（ＭＯＤ））に準拠して、室温における４点曲げ強度で評価する
ことができ、本実施形態の窒化珪素質基板１は、900ＭＰａ以上の４点曲げ強度を有する
。また、本実施形態の窒化珪素質基板１における金属成分との接合強度は、ＪＩＳ  Ｃ  6481−1996に準拠して測定することができる。
【００４１】
また、本実施形態の窒化珪素質基板１は、窒化珪素を主成分とし、例えば、マグネシウム、希土類金属（ＲＥ）およびアルミニウムを酸化物換算で、それぞれ２質量％以上６質量％以下、12質量％以上16質量％以下および0.1質量％以上0.5質量％以下含んでいることが好ましい。
【００４２】
なお、マグネシウム、希土類金属（ＲＥ）およびアルミニウムを酸化物換算した各含有量は、蛍光Ｘ線分析装置（ＸＲF）またはＩＣＰ（Inductively Coupled Plasma）発光分
光分析装置（ＩＣＰ）を用いて、Ｍｇ、ＲＥおよびＡｌの含有量を求め、それぞれＭｇＯ、ＲＥ２Ｏ３およびＡｌ２Ｏ３に換算することで求めることができる。また、エネルギー分散型Ｘ線分析装置（ＥＤＸ）によっても含有量を求めることができる。さらに、窒化珪素については、ＸＲＦやＩＣＰによりＳｉの含有量を求めてＳｉ３Ｎ４に換算したり、窒素分析装置を用いて、Ｎの含有量を求めてＳｉ３Ｎ４に換算したりして求めてもよいが、100質量％から、ＳｉやＮ以外の含有量を差し引くことによっても求めることができる。
【００４３】
マグネシウムの酸化物換算での含有量が２質量％以上６質量％以下であるときには、マグネシウムの酸化物が有する焼結促進作用によって、低い焼成温度であっても緻密化を図ることができ、優れた機械的特性を有する窒化珪素質基板１とすることができる。なお、マグネシウムの酸化物換算での含有量は、３質量％以上５質量％以下であることが好ましい。
【００４４】
また、希土類金属の酸化物換算での含有量が12質量％以上16質量％以下であるときには、酸素との高い親和性によって、液相中に窒化珪素の粉末間の酸素が多く取り込まれ、窒化珪素の粒成長が促進されるため、優れた放熱特性を有する窒化珪素質基板１とすることができる。なお、希土類金属の酸化物換算での含有量は、13質量％以上15質量％以下であることが好ましい。
【００４５】
また、アルミニウムの酸化物換算での含有量が0.1質量％以上0.5質量％以下であるときには、熱伝導率の低下を抑制しつつ、窒化珪素質基板１の機械的強度を向上させることができる。なお、アルミニウムの酸化物換算での含有量は、0.2質量％以上0.4質量％以下であることがより好ましい。
【００４６】
そして、窒化珪素質基板１の絶縁耐力は、ＪＩＳ  Ｃ  2141−1992（ＩＥＣ  672-2（1980））に準拠して測定した絶縁破壊の強さ（ＭＶ／ｍ）で評価することができる。本実
施形態の窒化珪素質基板１は、絶縁破壊の強さが20ＭＶ／ｍ以上である。
【００４７】
また、窒化珪素質基板１の電気的特性は、体積抵抗率が、常温で10１４Ω・ｃｍ以上であって、300℃で10１２Ω・ｃｍ以上であることが好ましい。この体積抵抗率は、ＪＩＳ
Ｃ  2141−1992に準拠して測定すればよい。ただし、窒化珪素質基板１が小さく、窒化珪素質基板１からＪＩＳ  Ｃ  2141−1992で規定する大きさとすることができない場合には、２端子法を用いて評価するものとし、その結果が上記数値を満足することが好ましい。
【００４８】
そして、本実施形態の回路基板10は、絶縁耐力および接合強度が高い本実施形態の窒化珪素質基板１を備えているため、長期間にわたって使用可能であり、高い信頼性を有する。
【００４９】
次に、図２は、本実施形態の回路基板の他の一例を示す、（ａ）は平面図であり、（ｂ）は（ａ）におけるＢ−Ｂ’線での断面図である。
【００５０】
図２に示す例の回路基板20は、窒化珪素質基板１と回路部材２とが接合層４を介して接合されている点が図１に示す回路基板10とは異なっている。回路部材２を接合層４となるろう材を介して接合することにより、厚みの厚い回路部材２を接合層４を介して、容易に窒化珪素質基板１に接合することができる。
【００５１】
なお、接合層４となるろう材としては、主成分が銀および銅の少なくともいずれか１種であって、チタン、ジルコニウム、ハフニウムおよびニオブから選ばれる１種以上を含有することが好適であり、その厚みは、例えば、５μｍ以上20μｍ以下がよい。
【００５２】
次に、図３は、本実施形態の回路基板のさらに他の一例を示す、（ａ）は平面図であり、（ｂ）は（ａ）におけるＣ−Ｃ’線での断面図である。
【００５３】
図３に示す例の回路基板30は、本実施形態の窒化珪素質基板１の主面側に回路部材２を設けてなり、窒化珪素質基板１側から接合層４および銅材５を順次介して接合されている。
【００５４】
図２に示す回路基板20において、窒化珪素質基板１に回路部材２を接合するときの温度が800〜900℃であるのに対し、図３に示す回路基板30のように、銅材５を介することにより、回路部材２と銅材５との間の接合を、銅の拡散によって300〜500℃程度の比較的低い温度で接合することができるため、窒化珪素質基板１に生じる反りを抑制することができる。その結果、窒化珪素質基板１に生じる応力が小さいことから、熱を繰り返し加えても亀裂が生じにくいものとなる。また、回路部材２を厚くすることができるため、回路基板30の放熱特性を高くすることができる。
【００５５】
なお、銅材５としては、銅の含有量が多い、無酸素銅、タフピッチ銅およびりん脱酸銅のいずれかからなることが好適であって、特に、無酸素銅のうち、銅の含有量が99.995質量％以上の線形結晶無酸素銅、単結晶状高純度無酸素銅および真空溶解銅のいずれかからなることが好適であり、その厚みは、例えば、0.1ｍｍ以上0.6ｍｍ以下がよい。
【００５６】
図４は、本実施形態の電子装置の一例を示す、（ａ）は平面図であり、（ｂ）は（ａ）におけるＤ−Ｄ’線での断面図である。
【００５７】
図４に示す例の電子装置Ｓは、本実施形態の回路基板10の回路部材２上に半導体素子等の電子部品６が搭載されたものである。
【００５８】
図４に示す例の電子装置Ｓによれば、絶縁耐力が高く、回路部材２との接合強度が高い回路基板10上に電子部品６が載置されていることから、信頼性の高い電子装置Ｓとすることができる。なお、回路部材２は一つを使用する場合で図示したが、複数個の回路部材２を使用しても構わない。
【００５９】
次に、本実施形態の窒化珪素質基板の製造方法について説明する。
【００６０】
まず、β化率が20％以下であって、純度が98％以上である窒化珪素の粉末と、添加成分として酸化マグネシウム（ＭｇＯ）および希土類金属の酸化物（例えば、Ｓｃ２Ｏ３、Ｙ２Ｏ３、Ｌａ２Ｏ３、Ｃｅ２Ｏ３、Ｐｒ６Ｏ１１、Ｎｄ２Ｏ３、Ｐｍ２Ｏ３、Ｓｍ２Ｏ３、Ｅｕ２Ｏ３、Ｇｄ２Ｏ３、Ｔｂ２Ｏ３、Ｄｙ２Ｏ３、Ｈｏ２Ｏ３、Ｅｒ２Ｏ３、Ｔｍ２Ｏ３、Ｙｂ２Ｏ３およびＬｕ２Ｏ３の少なくともいずれか１種）の各粉末とを、バレルミル、回転ミル、振動ミル、ビーズミル、サンドミルおよびアジテーターミル等の混合装置を用いて、水とともに湿式混合し、粉砕してスラリーを作製する。
【００６１】
ここで、酸化マグネシウムおよび希土類金属の酸化物の各粉末の添加量は、例えば、それぞれ１質量％以上２質量％以下および２質量％以上４質量％以下であり、残部が窒化珪素の粉末である。
【００６２】
なお、窒化珪素質基板１に存在する白点の円相当径および単位面積当たりの個数は、カルシウムの含有量にて調整することができる。具体的には、円相当径が２μｍ以上30μｍ以下の大きさの白点の１ｍｍ２当たりに50個以上200個以下存在する窒化珪素質基板１を
得るには、窒化珪素質基板１中に含まれるカルシウムの含有量が２質量ｐｐｍ以上100質
量ｐｐｍ以下となるように、カルシウム粉末を添加すればよい。
【００６３】
また、隣り合う白点間の距離の平均値が４μｍ以上である窒化珪素質基板１を得るには、窒化珪素の粉末および添加成分の各粉末の合計100質量部に対して、分散剤を2.5質量部添加して、水とともに湿式混合し、粉砕してスラリーを作製すればよい。
【００６４】
また、白点の凹凸度が1.1以上2.9以下である窒化珪素質基板１を得るには、混合装置による混合・粉砕時間を、例えば、24時間以上72時間以下とすればよい。
【００６５】
さらに、白点の円形度が0.7以上0.9以下である窒化珪素質基板１を得るには、混合装置による混合・粉砕時間を、例えば、36時間以上60時間以下とすればよい。
【００６６】
また、他の組成例として、マグネシウム、希土類金属およびアルミニウムを酸化物換算でそれぞれ２質量％以上６質量％以下、12質量％以上16質量％以下および0.1質量％以上0.5質量％以下含んでなる窒化珪素質基板１とするには、窒化珪素の粉末とこれら添加成分の粉末の合計との総和を100質量％としたとき、添加成分である酸化マグネシウム（Ｍｇ
Ｏ）の粉末を２〜６質量％、希土類金属の酸化物の粉末を12〜16質量％および酸化アルミニウム（Ａｌ２Ｏ３）の粉末を0.1〜0.5質量％、残部を窒化珪素となるように秤量すればよい。
【００６７】
なお、窒化珪素および添加成分の粉末の混合・粉砕で用いるボールは、不純物が混入しにくい材質あるいは同じ材料組成の窒化珪素質焼結体からなるボールが好適である。なお、窒化珪素および添加成分の粉末の粉砕は、粒度分布曲線の累積体積の総和を100％とし
た場合の累積体積が90％となる粒径（Ｄ９０）が３μｍ以下となるまで粉砕することが、焼結性の向上という点から好ましい。混合・粉砕によって得られる粒度分布は、ボールの外径、ボールの量、スラリーの粘度および粉砕時間等で調整することができる。
【００６８】
次に、得られたスラリーに有機バインダを加えて混合した後、をＡＳＴＭ  Ｅ  11−61に記載されている粒度番号が200のメッシュまたはこのメッシュより細かいメッシュの篩
いに通した後に乾燥させて、窒化珪素を主成分とする顆粒（以下、窒化珪素質顆粒という。）を得る。乾燥は、噴霧乾燥機で乾燥させてもよく、他の方法であっても何ら問題ない
。そして、粉末圧延法を用いて窒化珪素質顆粒をシート状に成形してセラミックグリーンシートとし、このセラミックグリーンシートを所定の長さに切断して窒化珪素を主成分とする成形体（以下、窒化珪素質成形体という。）を得る。あるいは、粉末圧延法に代えて、加圧成形法を用い、窒化珪素質顆粒を成形型に充填してから加圧することによって窒化珪素質成形体を得る。
【００６９】
次に、相対密度が55％以上95％以下である窒化珪素質焼結体からなるこう鉢の内部に、得られた窒化珪素質成形体を入れて、黒鉛抵抗発熱体が設置された焼成炉を用いて焼成する。なお、このとき、窒化珪素質成形体の100質量部に対して、２質量部以上10質量部未
満の量の窒化珪素質成形体と組成の近似した共材を窒化珪素質成形体の周囲に配置して焼成することにより、窒化珪素質成形体の含有成分の揮発を抑制することができる。
【００７０】
また、焼成条件については、室温から300〜1000℃までは真空雰囲気中にて昇温し、そ
の後、窒素ガスを導入して、窒素分圧を15〜900ｋＰａに維持する。そして、さらに昇温
を進めることによって、1000〜1400℃付近では添加成分が固相反応を経て液相成分を形成し、1400℃以上の温度域でα型からβ型への窒化珪素の相転移が不可逆的に起こる。
【００７１】
そして、焼成炉内の温度を上げて、1640℃以上1750℃以下で４時間以上10時間以下保持した後、170℃／時間以上230℃／時間以下の降温速度で冷却することによって、本実施形態の窒化珪素質基板１を得ることができる。
【００７２】
また、主面に菱面体晶の窒化硼素が存在し、主面を構成する全成分の合計100質量％の
うち、菱面体晶の窒化硼素の含有量が５質量％以上20質量％以下である窒化珪素質基板を得るには、まず、得られた窒化珪素質成形体の主面に、窒化珪素、添加成分および菱面体晶の窒化硼素の各粉末を、バインダーとともにエタノール等の溶媒に添加したペーストをスクリーン印刷法で塗布し、60℃以上100℃以下の温度で乾燥する。なお、菱面体晶の窒
化硼素の粉末の添加量は、上記各粉末の合計100質量％のうち、５質量％以上20質量％以
下とすればよい。
【００７３】
そして、焼成炉の温度を1640℃以上1700℃未満で４時間以上10時間以下保持した後、170℃／時間以上230℃／時間以下の降温速度で冷却することにより、窒化珪素質基板の主面に菱面体晶の窒化硼素が存在し、主面における全成分100質量％のうち、菱面体晶の窒化
硼素の含有量が５質量％以上20質量％以下である窒化珪素質基板を得ることができる。なお、1700℃以上では、菱面体晶の窒化硼素は、六方晶の窒化硼素に変わりやすくなる。
【００７４】
次に、本実施形態の回路基板の製造方法について説明する。
【００７５】
図１に示す例の回路基板10を得るには、まず、窒化珪素質基板１を上述した製造方法により準備する。次いで、この窒化珪素質基板１の主面側に銅を主成分とする回路部材２を配置する。その後、窒素雰囲気中、1065℃以上1085℃以下で加熱し、同時に30ＭＰａ以上の圧力を加えることによって、窒化珪素質基板１の主面側に回路部材２を直接接合してなる回路基板10を得ることができる。
【００７６】
図２に示す例の回路基板20を得るには、まず、上述した窒化珪素質基板１を準備した後、この窒化珪素質基板１の主面上に、接合層４となる、チタン、ジルコニウム、ハフニウムおよびニオブから選ばれる１種以上を含有する銀（Ａｇ）−銅（Ｃｕ）系合金のペースト状のろう材を、スクリーン印刷法、ロールコーター法および刷毛塗り法等のいずれかで塗布し、この上に銅を主成分とする回路部材２を配置する。上記ペースト状のろう材には、モリブデン、タンタル、オスミウム、レニウムおよびタングステンから選ばれる１種以上を含有させてもよい。その後、真空雰囲気中、800℃以上900℃以下で加熱し、同時に30
ＭＰａ以上の圧力を加えることによって、窒化珪素質基板１の主面側に回路部材２をろう材４を介して接合してなる回路基板20を得ることができる。
【００７７】
また、図３に示す例の回路基板30を得るには、まず、上述した窒化珪素質基板１を準備する。次いで、この窒化珪素質基板１の主面上に、接合層４となる、チタン、ジルコニウム、ハフニウムおよびニオブから選ばれる１種以上を含有する銀（Ａｇ）−銅（Ｃｕ）系合金のペースト状のろう材を、スクリーン印刷法、ロールコーター法および刷毛塗り法等のいずれかで塗布する。上記ペースト状のろう材にも、モリブデン、タンタル、オスミウム、レニウムおよびタングステンから選ばれる１種以上を含有させてもよい。そして、ろう材上に薄状の銅材５をそれぞれ配置する。その後、800℃以上900℃以下で加熱して、窒化珪素質基板１の主面側に接合層４を介して銅材５を接合する。
【００７８】
そして、銅材５における回路部材２と対向する面を研磨した後、銅材５上に回路部材２を配置する。続いて、水素、窒素、ネオンまたはアルゴンのいずれかから選ばれる雰囲気中、300℃以上500℃以下で加熱し、同時に30ＭＰａ以上の圧力を加えることによって、窒化珪素質基板１の主面側に回路部材２を接合層４、銅材５を順次介して接合してなる回路基板30を得ることができる。
【００７９】
なお、本実施形態の説明においては、窒化珪素質基板１の主面側に回路部材２を設ける回路基板10〜30および電子装置Ｓについて説明したが、窒化珪素質基板１に回路部材２を設ける主面と反対の主面に放熱部材を設けてもよい。
【００８０】
以下、本実施形態の実施例を具体的に説明するが、本実施形態はこれらの実施例に限定されるものではない。
【実施例１】
【００８１】
まず、β化率が10％（即ち、α化率が90％）、純度が98％である窒化珪素の粉末と、添加成分として酸化マグネシウム（ＭｇＯ）、酸化エルビウム（Ｅｒ２Ｏ３）、酸化アルミニウム（Ａｌ２Ｏ３）および酸化モリブデン（ＭｏＯ３）の各粉末を、回転ミルを用いて湿式混合し、粒径（Ｄ９０）が１μｍ以下となるまで混合・粉砕してスラリーとした。なお、このとき、表１に示す含有量となるカルシウム粉末についても添加した。
【００８２】
ここで、上記各粉末の含有量は、窒化珪素質基板におけるマグネシウム、エルビウム、アルミニウムおよびモリブデンの各含有量が酸化物換算でそれぞれ2.5質量％、14質量％
、0.3質量％および0.5質量％となるようにそれぞれ秤量した。
【００８３】
次に、得られたスラリーに有機バインダを加えた後、ＡＳＴＭ  Ｅ  11−61に記載されている粒度番号が250のメッシュの篩いに通した後に噴霧乾燥機を用いて乾燥させること
によって、窒化珪素質顆粒を得た。そして、粉末圧延法を用いて、窒化珪素質顆粒をシート状に成形してセラミックグリーンシートとし、このセラミックグリーンシートを所定の長さに切断し、平板状の窒化珪素質成形体を得た。
【００８４】
次に、得られた窒化珪素質成形体を相対密度が75％である窒化珪素質焼結体からなるこう鉢の内部に入れた。なお、このとき、窒化珪素、酸化マグネシウムおよび希土類金属の酸化物等の成分を含んだ共材を、窒化珪素質成形体の100質量部に対して６質量部の量で
窒化珪素質成形体の周囲に配置した状態で、黒鉛抵抗発熱体が設置された焼成炉内に入れて焼成した。
【００８５】
焼成条件については、室温から500℃までは真空雰囲気中にて昇温し、その後、窒素ガ
スを導入して、窒素分圧を100ｋＰａに維持した。そして、焼成炉内の温度を上げて1690
℃で５時間保持した。そして、降温速度を200℃／時間として冷却することによって、試
料Ｎｏ．１〜７の窒化珪素質基板を得た。
【００８６】
そして、各試料の主面に存在する円相当径が２μｍ以上30μｍ以下の大きさの白点の１ｍｍ２当たりの個数を測定するために、まず、主面を鏡面に研磨加工した面を測定面とし、光学顕微鏡を用いて100倍の倍率で観察し、面積が1.2ｍｍ２（横方向の長さが1.2ｍｍ
、縦方向の長さが１ｍｍ）となる範囲をＣＣＤカメラで撮影した画像を用いて、画像解析ソフト「Ａ像くん」による粒子解析という手法で解析することによって求め、１ｍｍ２当たりの個数に換算した。
【００８７】
ここで、この手法の設定条件としては、明度を明、２値化の方法を手動、小図形除去面積を０μｍ２、画像の明暗を示す指標であるしきい値を、画像内の各点（各ピクセル）が有する明るさを示すヒストグラムのピーク値の1.2倍とした。
【００８８】
次に、各試料の絶縁耐力を評価するために、各試料の絶縁破壊の強さ（ＭＶ／ｍ）をＪＩＳ  Ｃ  2141−1992（ＩＥＣ  672-2（1980））に準拠して測定し、その値を表１に示
した。なお、各試料に形成する電極の材質は黄銅とし、各試料の周囲媒質としてシリコーン油を用いた。
【００８９】
次に、窒化珪素質基板を850℃で熱処理することによって、窒化珪素質基板の主面に付
着した有機物や残留炭素を除去した。熱処理した窒化珪素質基板の主面における回路部材の配置に対応する部分に、ペースト状のろう材をスクリーン印刷で塗布した後、135℃で
乾燥させることによって、接合層を形成した。
【００９０】
そして、窒化珪素質基板の主面に無酸素銅からなる回路部材を接合層に接するように配置して、真空雰囲気中において、840℃で加熱することにより、回路部材が接合層を介し
て窒化珪素質基板に接合された回路基板を得た。
【００９１】
また、窒化珪素質基板と回路部材との引きはがし強さ（ｋＮ／ｍ）をＪＩＳ  Ｃ  6481−1996に準拠して測定することにより、回路部材と窒化珪素質基板との接合強度を評価した。結果を表１に示す。
【００９２】
【表１】
2015164184.tif 000003
【００９３】
表１に示す通り、試料Ｎｏ．２〜６は、円相当径が２μｍ以上30μｍ以下の大きさの白点が主面の１ｍｍ２当たりに50個以上200個以下存在することにより、回路部材との接合
強度が高いとともに、高い絶縁耐力を有する窒化珪素質基板であることがわかった。
【実施例２】
【００９４】
実施例１と同様に、窒化珪素の粉末と、添加成分として、酸化マグネシウム粉末、酸化エルビウム粉末、酸化アルミニウム粉末、酸化モリブデン粉末を用い、実施例１と同様の添加量で秤量した。また、窒化珪素質基板の全成分100質量％のうち、５ｐｐｍの含有量
となるカルシウム粉末を添加し、回転ミルを用いて湿式混合し、粒径（Ｄ９０）が１μｍ以下となるまで粉砕してスラリーとした。なお、この粉砕にあたっては、窒化珪素粉末および添加成分の各粉末の合計100質量部に対して、表２に示す量の分散剤（カルボキシル
基含有水溶性重合体）を添加した。そして、以降の工程については、実施例１に示した方法と同じ方法で、試料Ｎｏ．８〜12の窒化珪素質基板を得た。
【００９５】
そして、隣り合う白点間の距離の平均値を求めるため、まず、実施例１と同様の方法により撮影した画像を用いて、画像解析ソフト「Ａ像くん」による粒子解析という手法で解析することにより、白点の円相当径の平均値を求め、次に、分散度計測の重心間距離法という手法で解析することによって白点の重心間距離の平均値を求めた。そして、白点の重心間距離の平均値から白点の円相当径の平均値を差し引くことにより、隣り合う白点間の距離の平均値を求めた。なお、設定条件は、実施例１と同様とした。
【００９６】
また、各試料の絶縁耐力は、実施例１で示した方法と同じ方法を用いて絶縁破壊の強さ（ＭＶ／ｍ）を測定した。結果を表２に示す。
【００９７】
【表２】
2015164184.tif 000004
【００９８】
表２に示す通り、試料Ｎｏ．９〜12は、絶縁破壊の強さの値として大きな値が得られており、隣り合う白点間の距離の平均値が４μｍ以上であることにより、高い絶縁耐力を有するものとなることがわかった。
【実施例３】
【００９９】
実施例１と同様に、窒化珪素の粉末と、添加成分として、酸化マグネシウム粉末、酸化エルビウム粉末、酸化アルミニウム粉末、酸化モリブデン粉末を用い、実施例１と同様の添加量で秤量した。また、窒化珪素質基板の全成分100質量％のうち、５ｐｐｍの含有量
となるカルシウム粉末を添加し、回転ミルを用いて湿式混合し、粒径（Ｄ９０）が１μｍ以下となるまで粉砕してスラリーとした。なお、回転ミルによる混合・粉砕時間は表２に示す通りとした。そして、以降の工程については、実施例１に示した方法と同じ方法で、試料Ｎｏ．13〜19の窒化珪素質基板を得た。
【０１００】
そして、実施例１と同様の方法により撮影した画像を用いて、画像解析ソフト「Ａ像くん」による粒子解析という手法で解析することにより、白点の凹凸度を求めた。なお、設定条件は、実施例１と同様とした。
【０１０１】
また、実施例１で示した方法と同じ方法で回路基板を作製し、回路部材の引きはがし強さ（ｋＮ／ｍ）を求めた。結果を表３に示す。
【０１０２】
【表３】
2015164184.tif 000005
【０１０３】
表３に示す通り、試料Ｎｏ．14〜18は、引きはがし強さの値として大きな値が得られており、白点の凹凸度が1.1以上2.9以下であることにより、窒化珪素質基板と回路部材との接合強度が高まることがわかった。
【実施例４】
【０１０４】
酸化エルビウム粉末に変えて酸化イットリウム粉末を用い、回転ミルを用いた混合・粉砕時間を表４に示す時間としたこと以外は実施例３と同様の方法により、試料Ｎｏ．20〜26の窒化珪素質基板を作製した。
【０１０５】
そして、実施例１と同様の方法により撮影した画像を用いて、画像解析ソフト「Ａ像くん」による粒子解析という手法で解析することにより、白点の円形度を求めた。なお、設定条件は、実施例１と同様とした。
【０１０６】
また、実施例１で示した方法と同じ方法で回路基板を作製し、回路部材の引きはがし強さ（ｋＮ／ｍ）を求めた。結果を表４に示す。
【０１０７】
【表４】
2015164184.tif 000006
【０１０８】
表４に示す通り、試料Ｎｏ．21〜25は、引きはがし強さの値として大きな値が得られており、白点の円形度が0.7以上0.9以下であることにより、窒化珪素質基板と回路部材との接合強度が高まることがわかった。
【実施例５】
【０１０９】
実施例１と同様に、窒化珪素の粉末と、添加成分として、酸化マグネシウム粉末、酸化エルビウム粉末、酸化アルミニウム粉末、酸化モリブデン粉末を用い、実施例１と同様の添加量で秤量した。また、窒化珪素質基板の全成分100質量％のうち、５ｐｐｍの含有量
となるカルシウム粉末を添加し、回転ミルを用いて湿式混合し、粒径（Ｄ９０）が１μｍ以下となるまで粉砕してスラリーとした。
【０１１０】
次に、実施例１で示した方法と同じ方法によって、窒化珪素質顆粒を得た。そして、粉末圧延法を用いて、窒化珪素質顆粒をシート状に成形して所定の長さに切断することにより、平板状の窒化珪素質成形体を得た。また、同様の顆粒を用いて、冷間静水圧法を用いて、圧力を150ＭＰａとした冷間静水圧プレス法により、窒化珪素質基板の外寸が60ｍｍ
×60ｍｍ×20ｍｍとなるような厚肉の窒化珪素質成形体を得た。
【０１１１】
ここで得られた平板状の窒化珪素質成形体は、回路部材と窒化珪素質基板との接合強度を評価するためのものであり、厚肉の窒化珪素質成形体は、窒化珪素質基板の機械的強度を評価するためのものである。
【０１１２】
次に、窒化珪素、添加成分、結晶構造が菱面体晶または六方晶である窒化硼素の各粉末を準備し、主面における全成分100質量％のうちの含有量が表５に示す値となるように、
窒化硼素の粉末を秤量し、残部を上記組成比率の窒化珪素および添加成分として、バインダーとともにエタノール等の溶媒に添加したペーストを作製した。そして、スクリーン印刷法で塗布し、温度を80℃として乾燥させた。
【０１１３】
次に、相対密度が75％である窒化珪素質焼結体からなるこう鉢の内部に各成形体を入れ、黒鉛抵抗発熱体が設置された焼成炉により表５に示す温度により焼成した。なお、このとき、窒化珪素質成形体100質量部に対して６質量部である窒化珪素質成形体と同組成の
共材を窒化珪素質成形体の周囲に配置した。
【０１１４】
焼成条件については、室温から500℃までは真空雰囲気中にて昇温し、その後、窒素ガ
スを導入して、窒素分圧を100ｋＰａに維持した。そして、焼成炉内の温度を上げて表５
に示す焼成温度で５時間保持した。そして、降温速度を200℃／時間として冷却すること
によって、窒化珪素質基板である試料Ｎｏ．27〜35を得た。
【０１１５】
そして、窒化珪素質基板の主面を構成する全成分の合計100質量％のうちの菱面体晶ま
たは六方晶の窒化硼素の含有量を求めた。求め方としては、主面から30μｍの深さまで削った粉末を試料とし、ＸＲＤを用いたリートベルト法によって得られた定量値を、窒化珪素質基板の主面を構成する全成分の合計100質量％のうちの菱面体晶または六方晶の窒化
硼素の含有量とした。
【０１１６】
次に、実施例１で示した方法と同じ方法で回路基板を作製し、回路部材の引きはがし強さ（ｋＮ／ｍ）を求めた。
【０１１７】
また、外寸が60ｍｍ×60ｍｍ×20ｍｍの窒化珪素質基板から、厚さ、幅および長さがそれぞれ３ｍｍ、４ｍｍおよび50ｍｍである試験片を切り出し、ＪＩＳ  1601−2008（ＩＳＯ  14704：2000（ＭＯＤ））に準拠して、室温における４点曲げ強度を求めた。結果を
表５に示す。
【０１１８】
【表５】
2015164184.tif 000007
【０１１９】
表５に示す通り、試料Ｎｏ．28〜32は、４点曲げ強度および引きはがし強さにおいて優れた値が得られており、主面に菱面体晶の窒化硼素が存在し、主面を構成する全成分の合計100質量％のうち、菱面体晶の窒化硼素の含有量が５質量％以上20質量％以下であるこ
とにより、優れた機械的強度を有しつつ、回路部材との接合強度を向上できることがわかった。
【符号の説明】
【０１２０】
１：窒化珪素質基板
２：回路部材
４：接合層
５：銅材
６：電子部品
10、20、30：回路基板
【図１】
2015164184.tif 000008
【図２】
2015164184.tif 000009
【図３】
2015164184.tif 000010
【図４】
2015164184.tif 000011